ГЕРМЕТИЗАЦИЯ МИКРООТВЕРСТИЙ В МЕТАЛЛИЧЕСКИХ ПОКРЫТИЯХ, ПОЛУЧЕННЫХ ХИМИЧЕСКИМ ВОССТАНОВЛЕНИЕМ

1. Способ герметизации микроотверстий в металлическом покрытии, полученном химическим восстановлением, включающий:
а) нанесение на подложку слоя металлического покрытия путем химического восстановления для обеспечения покрытого изделия, включающего металлическое покрытие, полученное химическим восстановлением, находящееся в контакте с поверхностью подложки, причем указанное металлическое покрытие, полученное химическим восстановлением, содержит дефекты в виде микроотверстий, допускающих гидравлическое сообщение между подложкой и окружающей средой;
(б) нанесение слоя отверждаемого эпоксидного герметика поверх слоя металлического покрытия, полученного химическим восстановлением, и заполнение дефектов в виде микроотверстий;
(в) отверждение отверждаемого эпоксидного герметика для обеспечения отвержденного эпоксидного покровного слоя и
(г) удаление значительной части отвержденного эпоксидного покровного слоя для обеспечения изделия, включающего металлическое покрытие, полученное химическим восстановлением, по существу не содержащее дефектов в виде микроотверстий, допускающих гидравлическое сообщение подложкой и окружающей средой.
2. Способ по п.1, в котором подложка представляет собой металлическую подложку.
3. Способ по п.1, в котором подложка имеет шероховатость поверхности от приблизительно 25 до приблизительно 1000 Ra.
4. Способ по п.1, в котором слой металлического покрытия, полученного химическим восстановлением, представляет собой фосфор-никелевое покрытие, полученное химическим восстановлением.
5. Способ по п.4, в котором фосфор-никелевое покрытие, полученное химическим восстановлением, является покрытием с высоким содержанием фосфора.
6. Способ по п.1, в котором отверждаемый эпоксидный герметик обладает вязкостью от приблизительно 20 до приблизительно 1200 сПз при температуре окружающей среды.
7. Способ по п.1, в котором отвержденный слой эпоксидного герметика удаляют абразивной обработкой.
8. Способ по п.1, в котором изделие, полученное на стадии (г) представляет собой лопасть компрессора.
9. Способ по п.1, в котором металлическое покрытие, полученное химическим восстановлением, включает частицы политетрафторэтилена.
10. Способ герметизации микроотверстий в металлическом покрытии, полученном химическим восстановлением, включающий:
а) обеспечение изделия, включающего подложку и слой металлического покрытия, полученного химическим восстановлением, находящийся в контакте с поверхностью подложки, причем указанное металлическое покрытие, полученное химическим восстановлением, содержит дефекты в виде микроотверстий, допускающих гидравлическое сообщение между подложкой и окружающей средой;
б) нанесение слоя отверждаемого эпоксидного герметика поверх слоя металлического покрытия, полученного химическим восстановлением, и заполнение дефектов в виде микроотверстий;
(в) отверждение отверждаемого эпоксидного герметика для обеспечения отвержденного эпоксидного покровного слоя и
(г) удаление значительной части отвержденного эпоксидного покровного слоя для обеспечения изделия, включающего металлическое покрытие, полученное химическим восстановлением, по существу не содержащее дефектов в виде микроотверстий, допускающих гидравлическое сообщение между подложкой и окружающей средой.